우선 , 도 2 에 도시 한 스텝 S 11 내지 S 16 을 실시 하 여 , 압 전 재료 의 원료 조성물 의 분체 ( 출발 원료 ) 를 수득 하 였 다 . 당해 출발 원료 에 는 , P 2 O 5 를 함유 하 는 TiO 2 및 ZrO 2 과 , PbO , ZnO , Nb 2 O 5 가 포함 되 어 있 다 . 그리고 , 이러 한 출발 원료 를 , 소성 후 에 Pb 0 . 99 [ ( Zn 1 / 3 Nb 2 / 3 ) 0 . 1 Ti 0 . 44 Zr 0 . 46 ] O 3 의 조성 을 갖 는 압 전 자기 가 수득 되 도록 칭량 하 여 배합 하 였 다 .